【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
ポリオレフィン微多孔膜からなる基材と、その基材の少なくとも片面上の少なくとも一部に形成された熱可塑性ポリマーを含有する層と、を備える蓄電デバイス用セパレータであって、
前記熱可塑性ポリマーがガラス転移温度を少なくとも２つ有しており、
前記ガラス転移温度のうち少なくとも１つは２０℃未満の領域に存在し、
前記ガラス転移温度のうち少なくとも１つは２０℃以上の領域に存在し、
前記ガラス転移温度が２０℃以上の領域に存在する熱可塑性ポリマーが、芳香族ビニル化合物単量体と（メタ）アクリル酸エステル単量体とを単量体単位として有する共重合体を含む、蓄電デバイス用セパレータ。
【請求項２】
下記（１）及び（２）の少なくとも一方の剥離強度が、４ｍＮ／ｍｍ以上である、請求項１記載の蓄電デバイス用セパレータ。
（１）アルミニウム箔（冨士加工紙（株）製アルミニウム箔、厚さ：２０μｍ）に、エチレンカーボネートとジエチルカーボネートとを２：３の比率（体積比）にて混合した電解液に濡らした前記蓄電デバイス用セパレータを、前記熱可塑性ポリマーを含有する層の側から重ね合わせ、それらを重ね合わせた方向に８０℃、１０ＭＰａの圧力で２分間加圧した後、前記アルミニウム箔と前記蓄電デバイス用セパレータとの間を引張速度５０ｍｍ／分で剥離した際の９０°剥離強度。
（２）アルミニウム箔（冨士加工紙（株）製アルミニウム箔、厚さ：２０μｍ）に、前記蓄電デバイス用セパレータを、前記熱可塑性ポリマーを含有する層の側から重ね合わせ、それらを重ね合わせた方向に８０℃、１０ＭＰａの圧力で２分間加圧した後、前記アルミニウム箔と前記蓄電デバイス用セパレータとの間を引張速度５０ｍｍ／分で剥離した際の９０°剥離強度。
【請求項３】
下記（３）の剥離強度が４０ｍＮ／ｍｍ以下である、請求項１又は２に記載の蓄電デバイス用セパレータ。
（３）重ね合わせた２０ｍｍ×１００ｍｍの前記セパレータ２枚と、それらのセパレターを挟んだ２枚のＰＴＦＥシートとを備えるサンプルを、温度２５℃、圧力１０ＭＰａの条件で２分間加圧した後、前記サンプルにおけるセパレータ同士を引張速度５０ｍｍ／分で剥離した際の９０°剥離強度。
【請求項４】
前記（メタ）アクリル酸エステル単量体が、（メタ）アクリル酸の炭化水素エステルを含む、請求項１〜３のいずれか１項に記載の蓄電デバイス用セパレータ。
【請求項５】
前記共重合体が有する、７４０ｃｍ-1〜７７０ｃｍ-1波長における赤外吸収ピーク強度に対する１７２０ｃｍ-1〜１７５０ｃｍ-1の波長における赤外吸収ピーク強度の比が、１〜１８である、請求項１〜４のいずれか１項に記載の蓄電デバイス用セパレータ。
【請求項６】
エチレンカーボネートとジエチルカーボネートとの混合溶媒（質量比２：３）に対する前記共重合体の膨潤度が０．５倍〜６．０倍である、請求項１〜５のいずれか１項に記載の蓄電デバイス用セパレータ。
【請求項７】
前記共重合体は、炭素原子数が４以上の鎖状アルキル基を有する単量体及びシクロアルキル基を有する単量体からなる群より選ばれる１種以上の単量体を単量体単位として有する、請求項１〜６のいずれか１項に記載の蓄電デバイス用セパレータ。
【請求項８】
前記熱可塑性ポリマーは、ガラス転移温度が２０℃未満の領域に存在する熱可塑性ポリマーと、ガラス転移温度が２０℃以上の領域に存在する熱可塑性ポリマーと、を含み、
前記ガラス転移温度が２０℃未満の領域に存在する熱可塑性ポリマーと、前記ガラス転移温度が２０℃以上の領域に存在する熱可塑性ポリマーとの混合比が、質量基準で５０：５０〜５：９５である、請求項１〜７のいずれか１項に記載の蓄電デバイス用セパレータ。
【請求項９】
前記熱可塑性ポリマーを含有する層に含まれる熱可塑性ポリマーの少なくとも１つのガラス転移温度が、２０℃以上１２０℃以下である、請求項１〜８のいずれか１項に記載の蓄電デバイス用セパレータ。
【請求項１０】
前記熱可塑性ポリマーを含有する層の担持量は、固形分として０．０５ｇ/ｍ2以上１．５０ｇ/ｍ2以下である、請求項１〜９のいずれか１項に記載の蓄電デバイス用セパレータ。
【請求項１１】
請求項１〜１０のいずれか１項に記載の蓄電デバイス用セパレータを備える蓄電デバイス。
【請求項１２】
請求項１〜１０のいずれか１項に記載の蓄電デバイス用セパレータを備えるリチウムイオン二次電池。
【手続補正２】
【補正対象書類名】明細書
【補正対象項目名】００１１
【補正方法】変更
【補正の内容】
【００１１】
すなわち、本発明は下記のとおりである。
［１］ポリオレフィン微多孔膜からなる基材と、その基材の少なくとも片面上の少なくとも一部に形成された熱可塑性ポリマーを含有する層と、を備える蓄電デバイス用セパレータであって、
前記熱可塑性ポリマーがガラス転移温度を少なくとも２つ有しており、
前記ガラス転移温度のうち少なくとも１つは２０℃未満の領域に存在し、
前記ガラス転移温度のうち少なくとも１つは２０℃以上の領域に存在し、
前記ガラス転移温度が２０℃以上の領域に存在する熱可塑性ポリマーが、芳香族ビニル化合物単量体と（メタ）アクリル酸エステル単量体とを単量体単位として有する共重合体を含む、蓄電デバイス用セパレータ。
［２］下記（１）及び（２）の少なくとも一方の剥離強度が、４ｍＮ／ｍｍ以上である、上記蓄電デバイス用セパレータ。
（１）アルミニウム箔（冨士加工紙（株）製アルミニウム箔、厚さ：２０μｍ）に、エチレンカーボネートとジエチルカーボネートとを２：３の比率（体積比）にて混合した電解液に濡らした前記蓄電デバイス用セパレータを、前記熱可塑性ポリマーを含有する層の側から重ね合わせ、それらを重ね合わせた方向に８０℃、１０ＭＰａの圧力で２分間加圧した後、前記アルミニウム箔と前記蓄電デバイス用セパレータとの間を引張速度５０ｍｍ／分で剥離した際の９０°剥離強度。
（２）アルミニウム箔（冨士加工紙（株）製アルミニウム箔、厚さ：２０μｍ）に、前記蓄電デバイス用セパレータを、前記熱可塑性ポリマーを含有する層の側から重ね合わせ、それらを重ね合わせた方向に８０℃、１０ＭＰａの圧力で２分間加圧した後、前記アルミニウム箔と前記蓄電デバイス用セパレータとの間を引張速度５０ｍｍ／分で剥離した際の９０°剥離強度。
［３］下記（３）の剥離強度が４０ｍＮ／ｍｍ以下である、上記蓄電デバイス用セパレータ。
（３）重ね合わせた２０ｍｍ×１００ｍｍの前記セパレータ２枚と、それらのセパレターを挟んだ２枚のＰＴＦＥシートとを備えるサンプルを、温度２５℃、圧力１０ＭＰａの条件で２分間加圧した後、前記サンプルにおけるセパレータ同士を引張速度５０ｍｍ／分で剥離した際の９０°剥離強度。
［４］前記（メタ）アクリル酸エステル単量体が、（メタ）アクリル酸の炭化水素エステルを含む、上記蓄電デバイス用セパレータ。
［５］前記共重合体が有する、前記７４０ｃｍ-1〜７７０ｃｍ-1の波長における赤外吸収ピーク強度に対する１７２０ｃｍ-1〜１７５０ｃｍ-1の波長における赤外吸収ピーク強度の比が、１〜１８である、上記蓄電デバイス用セパレータ。
［６］エチレンカーボネートとジエチルカーボネートとの混合溶媒（質量比２：３）に対する前記共重合体の膨潤度が０．５倍〜６．０倍である、上記蓄電デバイス用セパレータ。
［７］前記共重合体は、更に炭素原子数が４以上の鎖状アルキル基を有する単量体及びシクロアルキル基を有する単量体からなる群より選ばれる１種以上の単量体を単量体単位として有する、上記蓄電デバイス用セパレータ。
［８］前記熱可塑性ポリマーは、ガラス転移温度が２０℃未満の領域に存在する熱可塑性ポリマーと、ガラス転移温度が２０℃以上の領域に存在する熱可塑性ポリマーと、を含み、
前記ガラス転移温度が２０℃未満の領域に存在する熱可塑性ポリマーと、前記ガラス転移温度が２０℃以上の領域に存在する熱可塑性ポリマーとの混合比が、質量基準で５０：５０〜５：９５である、上記記載の蓄電デバイス用セパレータ。
［９］前記熱可塑性ポリマーを含有する層に含まれる熱可塑性ポリマーの少なくとも１つのガラス転移温度が、２０℃以上１２０℃以下である、上記蓄電デバイス用セパレータ。
［１０］前記熱可塑性ポリマーを含有する層の担持量は、固形分として０．０５ｇ/ｍ2以上１．５０ｇ/ｍ2以下である、上記蓄電デバイス用セパレータ。
［１１］上記蓄電デバイス用セパレータを備える蓄電デバイス。
［１２］上記蓄電デバイス用セパレータを備えるリチウムイオン二次電池。